(57)【要約】      （修正有）【課題】色彩を豊かにして意匠性の向上を図った水硬性組成物。【解決手段】ホワイトセメントと、粒径が０〜５ｍｍのガラス砂からなるセメント混合材と水とを含有する。粒径が０〜５ｍｍのガラス砂と水とを混合して、水硬性組成物を生成する混合工程と、前記水硬性組成物の硬化を遅延する硬化遅延剤を刷り込んだシートを張り付けた型枠に前記水硬性組成物を打設する打設工程と、前記水硬性組成物の硬化後、前記型枠から脱型する脱型工程と、脱型工程ののちに、前記硬化遅延剤によって硬化遅延剤によって、硬化が遅延された部位を洗い出すことを特徴とする水硬性組成物を得ることができる。【選択図】図６
2017210380.tif 000002
【特許請求の範囲】
【請求項１】
ホワイトセメントと、粒径が０〜５ｍｍのガラス砂と、を含有することを特徴とするセメント混合材。
【請求項２】
請求項１に記載のセメント混合材であって、
前記ガラス砂のうち粒径が２〜５ｍｍのガラス砂の割合は４０％以上である、
ことを特徴とするセメント混合材。
【請求項３】
請求項１又は請求項２に記載のセメント混合材と、水と、を含有することを特徴とする水硬性組成物。
【請求項４】
ホワイトセメントと、粒径が０〜５ｍｍのガラス砂と、水と、を混合して水硬性組成物を生成する混合工程と、
前記水硬性組成物の硬化を遅延させる硬化遅延剤を刷り込んだシートを貼り付けた型枠に前記水硬性組成物を打設する打設工程と、
前記水硬性組成物の硬化後、前記型枠を脱型する脱型工程と、
前記脱型工程の後、前記硬化遅延剤によって硬化が遅延された部位を洗い出す洗い出し工程と、
を有することを特徴とする水硬化性組成物の製造方法。
【請求項５】
ホワイトセメントと、粒径が０〜５ｍｍのガラス砂と、水と、を混合して水硬性組成物を生成する混合工程と、
型枠の内部に、前記水硬性組成物を打設する打設工程と、
前記水硬性組成物の上面に前記水硬性組成物の硬化を遅延させる硬化遅延剤を刷り込んだシートを配置するシート配置工程と、
前記水硬性組成物の硬化後、前記型枠を脱型するとともに前記シートを除去する脱型工程と、
前記脱型工程後、前記上面のうち、前記硬化遅延剤によって硬化が遅延された部位を洗い出す洗い出し工程と、
を有することを特徴とする水硬化性組成物の製造方法。
【請求項６】
請求項４又は請求項５に記載の水硬性組成物の製造方法であって、
粒径が０〜５ｍｍの第１ガラス砂粒子群から、粒径が２〜５ｍｍの第２ガラス砂粒子群をふるい分けする選別工程と、
ふるい分けしていない前記第１ガラス砂粒子群と、前記第２ガラス砂粒子群とを所定の割合で混合するガラス砂混合工程と、
をさらに有し、前記混合工程では、前記ガラス砂混合工程で得られた前記ガラス砂を、前記セメント及び前記水と混合する、
ことを特徴とする水硬性組成物の製造方法。
【請求項７】
請求項４乃至請求項６の何れかに記載の水硬性組成物の製造方法であって、
前記脱型工程は、前記水硬性組成物の圧縮強度が１２Ｎ／ｍｍ2以上になった後に行う、ことを特徴とする水硬性組成物の製造方法。
【発明の詳細な説明】
【技術分野】
【０００１】
本発明は、セメント混合材、水硬性組成物、及び、水硬性組成物の製造方法に関する。
【背景技術】
【０００２】
コンクリート（水硬性組成物の一種）は、セメントと、骨材（細骨材、粗骨材）と、水と、混和剤などを混合して構成されている。また、凝結遅延剤等を用いて表面に凹凸形状（パターン）を設けて意匠性を高めるようにした洗い出しコンクリートも知られている（例えば特許文献１参照）。このような洗い出しコンクリートは、主に、土間や舗道、コンコースなどに用いられている。
【先行技術文献】
【特許文献】
【０００３】
【特許文献１】特開２０１２−２２３９３２号公報
【発明の概要】
【発明が解決しようとする課題】
【０００４】
しかしながら、コンクリートは色が灰色（無彩色）で暗めであり、また、上述したような洗い出しを行ってパターンを形成したとしても色彩を豊かにすることは困難であった。
【０００５】
本発明は、かかる課題に鑑みてなされたものであって、その主な目的は、色彩を豊かにして意匠性の向上を図ることにある。
【課題を解決するための手段】
【０００６】
かかる目的を達成するために本発明のセメント混合材は、ホワイトセメントと、粒径が０〜５ｍｍのガラス砂と、を含有することを特徴とする。
このようなセメント混合材によれば、色彩を豊かにすることができ意匠性の向上を図ることができる。
【０００７】
かかる混合材であって、前記ガラス砂のうち粒径が２〜５ｍｍのガラス砂の割合は４０％以上であることが望ましい。
このような混合材によれば、色彩を強調することができる。
【０００８】
また、かかる目的を達成するために本発明の水硬性組成物は、上記セメント混合材と、水と、を含有することを特徴とする。
このような水硬性組成物によれば、色彩を豊かにすることができ意匠性の向上を図ることができる。
【０００９】
また、かかる目的を達成するために本発明の水硬性組成物の製造方法は、ホワイトセメントと、粒径が０〜５ｍｍのガラス砂と、水と、を混合して水硬性組成物を生成する混合工程と、前記水硬性組成物の硬化を遅延させる硬化遅延剤を刷り込んだシートを貼り付けた型枠に前記水硬性組成物を打設する打設工程と、前記水硬性組成物の硬化後、前記型枠を脱型する脱型工程と、前記脱型工程の後、前記硬化遅延剤によって硬化が遅延された部位を洗い出す洗い出し工程と、を有することを特徴とする。
このような水硬性組成物の製造方法によれば、ホワイトセメントにより見た目が明るい印象になり、また、洗い出しでガラス砂が露出することにより、綺麗で色彩豊かにできる。
【００１０】
また、かかる目的を達成するために本発明の水硬性組成物の製造方法は、ホワイトセメントと、粒径が０〜５ｍｍのガラス砂と、水と、を混合して水硬性組成物を生成する混合工程と、型枠の内部に、前記水硬性組成物を打設する打設工程と、前記水硬性組成物の上面に前記水硬性組成物の硬化を遅延させる硬化遅延剤を刷り込んだシートを配置するシート配置工程と、前記水硬性組成物の硬化後、前記型枠を脱型するとともに前記シートを除去する脱型工程と、前記脱型工程後、前記上面のうち、前記硬化遅延剤によって硬化が遅延された部位を洗い出す洗い出し工程と、を有することを特徴とする。
このような水硬性組成物の製造方法によれば、ホワイトセメントにより見た目が明るい印象になり、また、洗い出しでガラス砂が露出することにより、綺麗で色彩豊かにできる。
【００１１】
かかる水硬性組成物の製造方法であって、粒径が０〜５ｍｍの第１ガラス砂粒子群から、粒径が２〜５ｍｍの第２ガラス砂粒子群をふるい分けする選別工程と、ふるい分けしていない前記第１ガラス砂粒子群と、前記第２ガラス砂粒子群とを所定の割合で混合するガラス砂混合工程と、をさらに有し、前記混合工程では、前記ガラス砂混合工程で得られた前記ガラス砂を、前記セメント及び前記水と混合することが望ましい。
このような水硬性組成物の製造方法によれば、ガラス砂の大きい粒子の割合が増えるので、色彩をより強調することができる。
【００１２】
かかる水硬性組成物の製造方法であって、前記脱型工程は、前記水硬性組成物の圧縮強度が１２Ｎ／ｍｍ2以上になった後に行うことが望ましい。
このような水硬性組成物の製造方法によれば、パターンのエッジを綺麗に形成できる。
【発明の効果】
【００１３】
本発明によれば、色彩を豊かにして意匠性の向上を図ることができる。
【図面の簡単な説明】
【００１４】
【図１】図１Ａ〜図１Ｆは本実施形態のコンクリートの製造方法の概念説明図である。
【図２】コンクリートの調合等の条件の説明図である。
【図３】ホワイトセメントと普通ポルトランドセメントとの特性比較を示す図である。
【図４】サンドウェーブＧと山砂との特性比較を示す図である。
【図５】サンドウェーブＧ（０〜５ｍｍ）の粒度分布を示す図である。
【図６】図６Ａは比較例のコンクリートの外観を示す図であり、図６Ｂは本実施例のコンクリートの外観を示す図である。
【図７】図７Ａ〜図７Ｈは、コンクリート製造方法の変形例の説明図である。
【発明を実施するための形態】
【００１５】
＝＝＝実施形態＝＝＝
＜コンクリートの製造方法について＞
図１Ａ〜図１Ｆは本実施形態のコンクリートの製造方法の概念説明図である。ここでは、洗い出し処理を行う場合の製造方法の一例について説明する。
【００１６】
まず、図１Ａに示すように、一対の型枠１０の内側（ここでは一方の内側）にシート２０を取り付ける。シート２０には、凝結遅延剤が刷り込まれていない領域２０ａと、凝結遅延剤が刷り込まれた領域２０ｂとが設けられている。なお、型枠１０へのシート２０の取り付け方法については特に限定されず、例えば、釘、タッカー、両面テープなどを用いることができる。
【００１７】
次に、図１Ｂに示すように、一対の型枠１０の内部にコンクリート１（ここでは生コンクリート）を打設し、養生する。これにより、図１Ｃに示すように、打設されたコンクリート１には、硬化した硬化部１ａと、硬化していない未硬化部１ｂが形成される。なお、未硬化部１ｂは、シート２０の凝結遅延剤により、コンクリート１の硬化が遅延されることによって形成される。
【００１８】
コンクリート１（未硬化部１ｂを除く）の硬化後、図１Ｄに示すように、型枠１０（及びシート２０）を脱型する。そして、図１Ｅに示すように、高圧洗浄機１００を用いてコンクリート１の未硬化部１ｂを水で洗い流す（洗い出し工程）。これによって、図１Ｆに示すように、洗い出し仕上げのパターンが表面に施されたコンクリート１が形成される。すなわち、シート２０の領域２０ｂと対向していた部位（未硬化部１ｂの部位）は、凝結が遅くなるため、洗い出し工程の際に未硬化のセメント等が水で流されて骨材（細骨材、粗骨材）が表面に露出する。よって、硬化部１ａの部位との外観上の違い（パターン）が形成されることとなる。
【００１９】
ところで、通常のコンクリートは、セメントと、骨材（細骨材、粗骨材）と、水と、混和剤などを含有して構成されており、暗めの灰色（無彩色）である。また細骨材には砂が用いられている。このため、上述したような洗い出しによりパターンを形成したとしても色彩を豊かにすることは困難である。
【００２０】
そこで、本実施形態では色彩を豊かにして意匠性の向上を図っている。具体的には、セメントとしてホワイトセメントを用いており、また、細骨材としてガラス廃材で形成された５ｍｍ以下（０〜５ｍｍ）のガラス砂を用いている。
【００２１】
これにより、本実施形態のコンクリートでは、ホワイトセメントを用いているので見た目が明るくなり、また、ガラス砂に光が当った場合、光がガラス砂によって反射するので、綺麗で色彩豊かにすることができる。
【００２２】
＜＜実施例＞＞
以下、実施例により本発明をさらに具体的に説明する。なお、本発明は以下の実施例に限定されるものではない。
【００２３】
図２は、コンクリートの調合等の条件の説明図である。
【００２４】
（使用材料）
コンクリートの使用材料は、セメント、細骨材、粗骨材、混和剤（減水剤、空気量調整材）、及び、水である。本実施例では、セメントと細骨材を通常のコンクリートの材料から変更している。
【００２５】
・セメントについて
図２に示すように、本実施例では、セメントに太平洋セメント株式会社製のホワイトセメント（Ｃ１）を用いた。また、比較例として、普通ポルトランドセメント（Ｃ２）を用いたものを作成した。
【００２６】
図３は、ホワイトセメントと普通ポルトランドセメント（参考規格）との特性比較を示す図である。
【００２７】
ホワイトセメントは、ポルトランドセメントの一種（白色ポルトランドセメント）であり、ポルトランドセメントの呈色成分である酸化第二鉄（Ｆｅ2Ｏ3）及び酸化マグネシウム（ＭｇＯ）の含有率が少なく、白色度が高いセメントである。ホワイトセメントの基本的な性質は普通ポルトランドセメントとほぼ同等である。
【００２８】
・細骨材について
図２に示すように、本実施例では細骨材として、ガラスリソーシング株式会社製のガラス砂（商品名：サンドウェーブＧ）を用いた。なお、本実施例では、後述するように、粒径が０〜５ｍｍのガラス砂（Ｓ１）と粒径が２〜５ｍｍのガラス砂（Ｓ２）と７：３の混合比率で混合している。また、比較例として、千葉木更津産の陸砂（Ｓ３）を用いたものを作製した。
【００２９】
図４は、サンドウェーブＧと山砂との特性比較を示す図である。
【００３０】
サンドウェーブＧは、廃棄、埋め立て処分されていたガラス瓶やガラスくずを１００％原料とするリサイクル材であり、鋭利なファセット（劈開面）が無く、土壌における環境基準をクリアした安全な造粒砂である。また、サンドウェーブＧは、自然砂に比べて粒度や性能にバラツキが小さく、経時変化も小さい。また、透水性が高く、力学的特性も山砂以上である。
【００３１】
また、図５は、サンドウェーブＧ（０〜５ｍｍ）の粒度分布を示す図である。横軸は粒径の大きさ（ｍｍ）を示しており、縦軸は重量通過百分率（％）を示している。
【００３２】
図５に示すように、サンドウェーブＧは、「砂柱の使用限界（カリフォルニア州示方書）」及び「圧入砂の実用範囲」のそれぞれ上限と下限の間にあり、ふたつの粒度に適合した比較的「粗い」粒度分布となっている。
【００３３】
（製造方法）
本実施例では、まず、サンドウェーブＧ（粒径０〜５ｍｍのガラス砂（Ｓ１））をふるい分けすることにより、粒径２〜５ｍｍのガラス砂（Ｓ２）を選別した（選別工程に相当）。
【００３４】
そして、ふるい分けしていないサンドウェーブＧ（粒径０〜５ｍｍのガラス砂（Ｓ１））と、ふるい分けによって得られたガラス砂（Ｓ２）とを混合比率７：３（所定比率に相当）で混合した（ガラス砂混合工程に相当）。すなわち図５よりサンドウェーブＧにおいて２ｍｍ以上は２０％であるので、ガラス砂（Ｓ１）が７０％、ガラス砂（Ｓ２）が３０％のとき、Ｓ１とＳ２の混合物における２〜５ｍｍのガラス砂の割合は、
０．７×０．２＋０．３×１．０＝０．４４
となる（すなわち４４％である）。
【００３５】
このようにすることにより、大きい粒子（ガラス砂）の割合が増えるので、色彩をより強調することができる（色鮮やかになる）。
【００３６】
その後、図２に示す配合条件（単位量など）で各材料を混合し、図２の練り混ぜ方法にて練り混ぜた（混合工程に相当）。すなわち、図２に示すように、まず、骨材とセメントをミキサに投入し、１０秒間空練りした。このとき、本実施例では、セメントにホワイトセメントを用いており、細骨材に０〜５ｍｍのガラス砂を用いているので、ホワイトセメントと０〜５ｍｍのガラス砂とを含有するセメント混合材となる。その後、混和剤及び水をミキサに投入し、６０秒間練り混ぜた。
【００３７】
そして、前述した図１Ａ〜図１Ｆに示す手順にて型枠１０（シート２０を含む）内にコンクリートを打設し、硬化後に型枠１０を脱型し、さらに洗い出し工程を行った。
【００３８】
なお、型枠１０の脱型は、硬化した部分のコンクリートの強度が１２Ｎ／ｍｍ2以上になった後（図２の品質試験結果の場合、約２４時間経過後）に行うことが望ましい。こうすることにより、パターンのエッジ（後述する領域Ｒａと領域Ｒｂとの境界）を綺麗に形成できる。
【００３９】
（評価結果）
図６Ａ（上段）は比較例のコンクリートの外観を示す図であり、図６Ｂ（下段）は本実施例のコンクリートの外観を示す図である。ここでは、使用するシート２０として３種類用いており、コンクリートの表面形状もシート２０に対応してそれぞれ３種類形成されている。なお、図において、Ｒａで示す領域はコンクリートの硬化部１ａに対応する部位である。すなわち、脱型時に硬化していた部位である。また、Ｒｂで示す領域は、未硬化部１ｂに対応する部位である。すなわち、脱型時に未硬化であり、洗い出し工程の際にセメント等が水で流されて骨材が多く露出した部位である。
【００４０】
図に示すように、比較例（上段）のコンクリートの表面は、領域Ｒａではやや暗い灰色色であり、また、領域Ｒｂでも陸砂（Ｓ３）などの骨材が露出しており暗い色となっている。
【００４１】
これに対し、本実施例（下段）のコンクリートの表面は、領域Ｒａではホワイトセメントの白色であり、また、領域Ｒｂではいろいろな色のガラス砂が露出している。これにより、比較例よりも見た目が明るい印象になり、また、ガラス砂に光が当った場合、光がガラス砂によって反射するので、綺麗で色彩豊かにできる。よって、多彩な色彩を表現でき、外観上の美的効果を高めることができる。
【００４２】
＜＜変形例＞＞
図７Ａ〜図７Ｈは、コンクリート製造方法の変形例の説明図である。前述の実施形態では、型枠１０の内側にシート２０（凝結遅延剤）を配置していたが、この変形例では、後述するように、型枠以外の場所に凝結遅延剤を配置している。
【００４３】
まず、図７Ａに示すように型枠１０´を組み、その内部にコンクリート１（生コンクリート）を打設する。ただし、この変形例では、型枠１０´には凝結遅延剤の設けられたシートが取り付けられていない。
【００４４】
コンクリート１の打設後、図７Ｂに示すように、上面（天端面）を鏝１２０などで仕上げる。そして、図７Ｃに示すように、ブリージング水があるうちに上面にクロス２２を配置する。このクロス２２は、通気性のある（空気が抜けやすい）メッシュ状のシートであり、クロス２２には全面に凝結遅延剤が刷り込まれている。
【００４５】
クロス２２の配置後、図７Ｄに示すように、クロス２２の上から鏝１２０などで軽く抑えてコンクリート１とクロス２２との間のエア（空気）を抜いて仕上げる。
【００４６】
仕上げ後、養生する。凝結遅延剤が設けられたクロス２２を配置しているのでコンクリート１には、図７Ｅに示すように、未硬化部１ｂと硬化部１ａとが形成される。なお、この例では、クロス２２の全面に凝結遅延剤が刷り込まれているためコンクリート１の上面全てが未硬化部１ｂとなっている。
【００４７】
そして、所定時間経過後（例えば、硬化部１ａの圧縮強度が１２Ｎ/ｍｍ2以上になった後）、図７Ｆに示すように、型枠１０´を脱型し、クロス２２を剥がす（脱型工程）。そして、図７Ｇに示すように、高圧洗浄機１００を用いて未硬化部１ｂを水で洗い流す（洗い出し工程）。これにより、図７Ｈに示すように洗い出し仕上げ面が形成される。
【００４８】
なお、この例では、クロス２２の全面に凝結遅延剤が刷り込まれているためコンクリート１の上面全てが未硬化部１ｂとなっていたが、前述の実施形態と同様に、クロス２２に凝結遅延剤の刷り込まれていない領域を設けることによって、上面に未硬化部１ｂと硬化部１ａとを形成するようにしてもよい。こうすることにより、洗い出し処理で所望のパターンを形成することができる。
【００４９】
また、この例では、コンクリートの打設後に鏝１２０で上面を押さえて平滑に仕上げていたが、これには限らず、例えば、コンクリートにセルフレべリングの機能を持たせて、押さえ無しで仕上げるようにしてもよい。
【００５０】
＝＝＝その他の実施形態について＝＝＝
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００５１】
前述の実施形態では、コンクリートの場合について説明していたが、他の水硬性組成物に適用してもよい。例えば、粗骨材を含有しないモルタルに適用してもよい。この場合もホワイトセメントと粒形が０〜５ｍｍのガラス砂を用いることで、前述の実施形態と同様に色彩を豊かにすることができる。
【００５２】
前述の実施形態では型枠１０は板状の部材であったが、型枠はどのような形状であってもよい。例えば、円柱状の型枠などであってもよい。
【００５３】
また、コンクリートの使用材料や配合条件は図２の条件には限られない。例えば、粒径０〜５ｍｍのガラス砂（Ｓ１）と粒径２〜５ｍｍのガラス砂（Ｓ２）との混合比率を変えてもよい。あるいは、細骨材として粒径０〜５ｍｍのガラス砂（Ｓ１）のみを用いてもよい。ただし、粒径２〜５ｍｍのガラス砂（Ｓ２）のみでは、細かい粒子が無いのでフレッシュコンクリートの性状が悪くなるおそれがある。よって、少なくともガラス砂（Ｓ１）を用いることが望ましい。なお、前述の実施例のように、ガラス砂（Ｓ１）とガラス砂（Ｓ２）との混合によって粒径２〜５ｍｍのガラス砂の割合を４０％以上とすることで、色彩をより強調することができる。
【符号の説明】
【００５４】
１  コンクリート
１ａ  硬化部
１ｂ  未硬化部
１０  型枠
２０  シート
２０ａ  凝結遅延剤が刷り込まれていない領域
２０ｂ  凝結遅延剤が刷り込まれた領域
２２  クロス
１００  高圧洗浄機
１２０  鏝
【図１】
2017210380.tif 000003
【図２】
2017210380.tif 000004
【図３】
2017210380.tif 000005
【図４】
2017210380.tif 000006
【図５】
2017210380.tif 000007
【図６】
2017210380.tif 000008
【図７】
2017210380.tif 000009